(57)【要約】  本発明のフッ素電解槽陽極取り付け部（１６）は、円筒状の陽極支持部（１４）の側壁を囲み、その長手方向Ｄに沿って積み重ねられた環状の複数のパッキンと、それらの外周を囲む円筒状の外装部（２３）と、複数のパッキンおよび外装部（２３）を、陽極支持部（１４）に対して締め付ける環状の締付部（２４）と、を有し、複数のパッキンのうち長手方向の電解液槽側の端に位置する第１パッキン（１７）は、セラミック材からなり、第１パッキン（１７）に隣接する第２パッキン（１８）は、樹脂からなり、陽極支持部（１４）と外装部（２３）の中心軸が一致しており、第１パッキンの内径（１７ｒ）が、陽極支持部の外径（１４Ｒ）より０．２ｍｍ〜１．０ｍｍだけ大きく、第１パッキンの外径（１７Ｒ）が、外装部の内径（２３ｒ）より０．２ｍｍ〜１．０ｍｍだけ小さい。
2019004208.tif 000002
【特許請求の範囲】
【請求項１】
円筒状の陽極支持部の側壁を囲み、その長手方向に沿って積み重ねられた環状の複数のパッキンと、
前記複数のパッキンの外周を囲む円筒状の外装部と、
前記複数のパッキンおよび前記外装部を、前記陽極支持部に対して締め付ける環状の締付部と、を有し、
前記複数のパッキンのうち、前記長手方向の電解液槽側の端に位置する第１パッキンがセラミック材からなり、前記第１パッキンに隣接する第２パッキンが樹脂からなり、
前記陽極支持部と前記外装部の中心軸が一致しており、
前記第１パッキンの内径が、前記陽極支持部の外径より０．２ｍｍ〜１．０ｍｍ大きく、
前記第１パッキンの外径が、前記外装部の内径より０．２ｍｍ〜１．０ｍｍ小さいことを特徴とするフッ素電解槽陽極取り付け部。
【請求項２】
前記第１パッキンが、アルミナ、フッ化カルシウム、フッ化カリウム、イットリアまたはジルコニアから選ばれる１種または２種以上のセラミック材からなることを特徴とする請求項１に記載のフッ素電解槽陽極取り付け部。
【請求項３】
前記第２パッキンが、ポリテトラフルオロエチレン、テトラフルオロエチレン・パーフルオロアルキルビニルエーテル共重合体、テトラフルオロエチレン・ヘキサフルオロプロピレン共重合体、テトラフルオロエチレン・エチレン共重合体、ポリビニリデンフルオライド、ポリクロロトリフルオロエチレン、クロロトリフルオエチレン・エチレン共重合体、及びフッ素ゴムからなる群から選ばれる少なくとも１種類以上の樹脂からなることを特徴とする請求項１または２のいずれかに記載のフッ素電解槽陽極取り付け部。
【請求項４】
請求項１〜３のいずれか一項に記載のフッ素電解槽陽極取り付け部を具備していることを特徴とするフッ素電解槽。
【請求項５】
請求項４に記載のフッ素電解槽を用いることを特徴とするフッ素ガスの製造方法。
【請求項６】
第１パッキンの厚みが、第２パッキンの内径の０．２倍〜１．５倍である、請求項１から３のいずれかに記載のフッ素電解槽陽極取り付け部。
【請求項７】
第２パッキンの厚みが、１．０ｍｍ〜１０ｍｍである、請求項１から３及び６のいずれかに記載のフッ素電解槽陽極取り付け部。
【請求項８】
陽極、円筒状の陽極支持部、及び電解液槽を有する、請求項４に記載のフッ素電解槽。
【請求項９】
ＫＦ・２ＨＦ電解液の電気分解を行って、陽極からフッ素ガス、および負極から水素ガスを発生させる工程を含む、請求項５に記載のフッ素ガスの製造方法。
【請求項１０】
フッ化水素を前記電解液に補給する工程を含む、請求項９に記載のフッ素ガスの製造方法。
【請求項１１】
フッ素ガスと共に酸素も発生する、請求項９又は１０に記載のフッ素ガスの製造方法。
【発明の詳細な説明】
【技術分野】
【０００１】
本発明は、フッ素電解槽陽極取り付け部、フッ素電解槽、及びフッ素ガスの製造方法に関する。
本願は、２０１７年６月３０日に、日本に出願された特願２０１７−１２９２７７号に基づき優先権を主張し、その内容をここに援用する。 
【背景技術】
【０００２】
現在、フッ素ガスは、ＫＦ・２ＨＦ溶融塩を７０℃〜９０℃に加熱して電気分解する方法により、最も多く工業的に製造されている。この方法では、陽極部からはフッ素ガス、陰極部からは水素ガスが発生する。ＫＦ・２ＨＦ溶融塩の電気分解によりフッ素ガスを発生させる電解槽には、陽極として、一般的には非晶質の炭素が使用される。【０００３】
フッ素は、全元素中で最も電気陰性度が大きく、非常に反応性に富んでいる。このため、各種化合物と激しく反応してフッ化物を形成する。こうした理由から、電解槽内面や、電極部分やその支持部など、フッ素ガスと直接接触する部分に使用できる材質は限られる。使用できる材質としては、例えば表面をフッ素により不働態化した、ニッケル、銅、鉛、鉄及びアルミニウム等の金属、またはそれらの合金が挙げられる。【０００４】
また、フッ素ガスは、米国衛生学会の報告によれば、許容濃度が１ｐｐｍ以下の極めて有害な物質であり、取り扱いに非常に注意を要する物質である。したがって、フッ素ガスの漏れを防止するために、陽極取り付け部は、フッ素ガスに対する耐食性を有する必要があり、また、電解液槽との電気絶縁性を有することが必要である。したがって、上記金属材料はシール材料として陽極取り付け部に使用することができず、代わりのシール材料として、例えばポリテトラフルオロエチレン等のフッ素系樹脂が使用されることが多い。非特許文献１には、ポリテトラフルオロエチレンガスケットを使用した例が開示されている。【０００５】
しかしながら、ポリテトラフルオロエチレン等のフッ素系樹脂も、フッ素ガスに対して全く不活性な材料というわけではなく、酸化反応的にフッ素ガスにより浸食されて減肉することがある。その場合、陽極取り付け部の密封性が失われることになり、電解槽外にフッ素ガスが漏洩する虞がある。【０００６】
こうした問題を解決するために、特許文献１では、アルミナ等のセラミックであるシール補強材と、ポリテトラフルオロエチレンなどのフッ素樹脂製シール材とでシールされた構造を特徴とするフッ素電解槽陽極取り付け部が開示されている。この構造では、セラミックであるシール補強材が、フッ素樹脂製シール材に対するフッ素の浸食を抑え、フッ素ガスの漏えいを低減させることができる。また、特許文献２では、ポリテトラフルオロエチレンのフッ素ガスに対する耐性を向上させるために、ポリテトラフルオロエチレンにフッ化カルシウムを含有させたシール構造が提案されている。
【先行技術文献】
【特許文献】
【０００７】
【特許文献１】特許第３６４２０２３号公報
【特許文献２】特許第４０８３６７２号公報
【非特許文献】
【０００８】
【非特許文献１】Ｉｎｄｕｓｔｒｉａｌ  ａｎｄ  Ｅｎｇｉｎｅｅｒｉｎｇ  Ｃｈｅｍｉｓｔｒｙ，５０，（１９５８），Ｐ１７８
【発明の概要】
【発明が解決しようとする課題】
【０００９】
ところが、上述したような従来の技術では、場合によっては、フッ素ガスの陽極室外への漏洩を十分に抑えられないことがある。本発明は上記事情に鑑みてなされたものであり、フッ素の陽極室外への漏洩を十分に抑えることのできるフッ素電解槽陽極取り付け部、さらに、該フッ素電解槽陽極取り付け部を具備したフッ素電解槽及び該フッ素電解槽を用いるフッ素ガスの製造方法を開示する。
【課題を解決するための手段】
【００１０】
本発明者らは、フッ素ガスと酸素ガスの混合ガスに対して、第１パッキンと外装部及び陽極支持部との隙間が０．１ｍｍ以上１．０ｍｍ以下、好ましくは０．２ｍｍ以上０．８ｍｍ以下であれば、フッ素ガスと酸素ガスの混合ガスが、フッ素樹脂と接した場合にも、燃焼反応が進行しないことを発見し、本発明を完成するに至った。すなわち、本発明は、以下の手段を採用している。【００１１】
（１）本発明の第一の態様に係るフッ素電解槽陽極取り付け部は、円筒状の陽極支持部の側壁を囲み、その長手方向に沿って積み重ねられた環状の複数のパッキンと、前記複数のパッキンの外周を囲む円筒状の外装部と、前記複数のパッキンおよび前記外装部を、前記陽極支持部に対して締め付ける環状の締付部と、を有し、前記複数のパッキンのうち、前記長手方向の電解液槽側の端に位置する第１パッキンがセラミック材からなり、前記第１パッキンに隣接する第２パッキンが樹脂からなり、前記陽極支持部と前記外装部の中心軸が一致しており、前記第１パッキンの内径が、前記陽極支持部の外径より０．２ｍｍ〜１．０ｍｍ大きく、前記第１パッキンの外径が、前記外装部の内径より０．２ｍｍ〜１．０ｍｍ小さい。【００１２】
上記第一の態様のフッ素電解槽陽極取り付け部は以下の（２）と（３）の特徴を好ましく有する。（２）と（３）の特徴は組み合わせて用いることも好ましい。
（２）前記（１）に記載のフッ素電解槽陽極取り付け部において、前記第１パッキンは、アルミナ、フッ化カルシウム、フッ化カリウム、イットリアまたはジルコニアから選ばれる１種または２種以上のセラミック材からなることが好ましい。【００１３】
（３）前記（１）または（２）のいずれかに記載のフッ素電解槽陽極取り付け部において、前記第２パッキンが、ポリテトラフルオロエチレン、テトラフルオロエチレン・パーフルオロアルキルビニルエーテル共重合体、テトラフルオロエチレン・ヘキサフルオロプロピレン共重合体、テトラフルオロエチレン・エチレン共重合体、ポリビニリデンフルオライド、ポリクロロトリフルオロエチレン、クロロトリフルオエチレン・エチレン共重合体、及びフッ素ゴムからなる群から選ばれる少なくとも１種類以上の樹脂からなることが好ましい。【００１４】
（４）本発明の第二の態様に係るフッ素電解槽は、前記（１）〜（３）のいずれか一つに記載のフッ素電解槽陽極取り付け部を具備している。【００１５】
（５）本発明の第三の態様に係るフッ素ガスの製造方法は、前記（４）に記載のフッ素電解槽を用いる。【００１６】
（６）前記（１）から（３）のいずれかに記載のフッ素電解槽陽極取り付け部は、第１パッキンの厚みが、第２パッキンの内径の０．２倍〜１．５倍であることが好ましい。
（７）前記（１）から（３）及び（６）のいずれかに記載のフッ素電解槽陽極取り付け部は、第２パッキンの厚みが、１．０ｍｍ〜１０ｍｍであることが好ましい。
（８）前記（４）に記載のフッ素電解槽は、陽極、円筒状の陽極支持部、及び電解液槽を有することが好ましい。
（９）前記（５）に記載のフッ素ガスの製造方法は、ＫＦ・２ＨＦ電解液の電気分解を行って、陽極からフッ素ガス、および負極から水素ガスを発生させる工程を含むことが好ましい。
（１０）前記（９）に記載のフッ素ガスの製造方法は、フッ化水素を前記電解液に補給する工程を含むことが好ましい。
（１１）前記（９）又は（１０）に記載のフッ素ガスの製造方法は、フッ素ガスと共に酸素も発生することが好ましい。
【発明の効果】
【００１７】
本発明によれば、フッ素ガスによる、特に電解初期に発生するフッ素ガスによる、第１パッキンの破損、及び第２パッキンの焼損の発生を防ぎ、その結果、フッ素の陽極室外への漏洩防止効果を十分に有する、フッ素電解槽陽極取り付け部を得ることができる。さらに、このフッ素電解槽陽極取り付け部を具備したフッ素電解槽を用いることにより、電解初期から、長期間安定して電気分解によるフッ素ガスの製造を行うことができる。
【図面の簡単な説明】
【００１８】
【図１】本発明の好ましい一実施形態に係るフッ素電解槽の概略断面図である。
【図２Ａ】本発明の好ましい一実施形態に係るフッ素電解槽陽極取り付け部の概略縦断面図である。
【図２Ｂ】本発明の好ましい一実施形態に係るフッ素電解槽陽極取り付け部の概略横断面図である。
【発明を実施するための形態】
【００１９】
本発明は、フッ素電解槽の陽極取り付け部の支持部において、電解液槽本体及び陽極で発生する酸素ガスを含むフッ素ガスと接触する部位に、第１パッキンが装着され、該第１パッキンと電解液槽本体と接触する部位に設置された第２パッキンの燃焼反応を防止できる、フッ素電解槽の陽極取り付け部、該フッ素電解槽陽極取り付け部を具備したフッ素電解槽、及び該フッ素電解槽を用いるフッ素ガスの製造方法に関する。
【００２０】
以下、本発明に想到した経緯を述べた上で、本発明を適用した実施形態に係るフッ素電解槽陽極取り付け部、それを備えたフッ素電解槽の好ましい例の構成について、図面を用いて詳細に説明する。
なお、以下の説明で用いる図面は、特徴をわかりやすくするために、便宜上特徴となる部分を拡大して示している場合がある。各構成要素の寸法比率などは図面と同じであってもよく、異なっていても良い。また、以下の説明において例示される材料、寸法等は好ましい一例であって、本発明はそれらのみに限定されるものではなく、その要旨を変更しない範囲で適宜変更して実施することが可能である。すなわち、本発明の趣旨を逸脱しない範囲で、数や位置やサイズや部材等などについて、省略、追加、変更、置換、交換などが可能である。
【００２１】
［本発明に想到した経緯］
図１はフッ素電解槽を示す。図１に示すフッ素電解槽に取り付けられるような、一般的な構造のフッ素電解槽陽極取付け部は、おおむね安定した性能を示し、フッ素の漏洩を防ぐことができることが分かっていた。しかしながら、本発明者らが調べたところ、特に電解の初期に、第１パッキンが破損し、第２パッキンが焼損する場合があることが新たに分かった。本発明者らは、この現象について詳細に調べた。なお図１において、左上のパイプは水素排出ラインであり、右上のパイプはフッ素ガス排出ラインである。陽極の上部を囲んでいるのは、発生するガスを電解槽内で仕切るための、仕切り壁である。なお図１に陰極の記載はないが、理解を容易にするために、電解槽本体そのものを陰極と考えても良い。
なお図１に示すようなフッ素電解槽に、本発明の陽極取り付け部は好ましく使用することができる。
【００２２】
すると、この現象は、電解液に含まれる水分の量（割合）が多い時に、高い頻度で発生することが分かった。従来の技術の実施時には、電解液中の水分量が比較的少なく、上記の現象の影響が観測されていなかったと考えられる。本発明者らが試したところ、水分の量が比較的多い電解液を使った場合には、引用文献１に示す技術も、引用文献２に示す技術も、フッ素ガスの漏洩について十分な効果を示さなかった。
【００２３】
フッ素電解に使用される電解液は、例えば、ＫＦ・ＨＦにフッ化水素を加えることで調製される。このため、電解液にはある程度の水分が含まれる。電解液が水分を含有する時には、陽極からフッ素ガスと同時に酸素ガスが発生する。電解液中の水分量が多いほど、フッ素ガスと同時に発生する酸素ガスが増加する。電解を継続することによって電解液中の水分量は減少し、酸素ガスの発生量は減少する。しかしながら、電解によって消費されたフッ化水素を補給する必要がある。このため、補給するフッ化水素中に水分が含有されている場合、フッ素電解液中の水分量は再び増加する。このように、発生するフッ素ガスには、量の差はあるが酸素ガスを常に含む可能性がある。
【００２４】
引用文献１に示す技術も、引用文献２に示す技術も、フッ素ガスの漏洩について十分な効果を示さなかった理由が、フッ素ガスに含まれる酸素ガスであることを確かめるために、本発明者らは実験を行った。具体的には、本発明者らは、フッ素ガス、あるいは酸素ガスを含むフッ素ガスの条件下において、ポリテトラフルオロエチレンを置き、その挙動ついて調べることとした。
【００２５】
ポリテトラフルオロエチレンに、１００％のフッ素ガスを常圧で接触させて雰囲気温度を上昇させると、雰囲気温度が約２２０℃のときに、ポリテトラフルオロエチレンの燃焼が始まった。比較するために、ポリテトラフルオロエチレンに１００％の酸素ガスを常圧で接触させ、雰囲気温度を上昇させて約２２０℃にした。しかしながら、この条件では、ポリテトラフルオロエチレンが燃焼することはなかった。
【００２６】
これらの事実から、ポリテトラフルオロエチレンにフッ素ガスと酸素ガスの混合ガスを常圧で接触させて雰囲気温度を上昇させた場合も、１００％フッ素ガスで燃焼を開始した約２２０℃で又はそれ以上で、燃焼が開始するものと予測される。しかしながら本発明者らは、フッ素ガスと酸素ガスの混合ガスについて、同様の実験を行うことにより、ポリテトラフルオロエチレンの燃焼開始温度が、フッ素ガスと酸素ガスの混合組成によって、変化することを発見した。
すなわち、４モル％酸素ガス／９６モル％フッ素ガスでポリテトラフルオロエチレンの燃焼温度は約１８０℃、８モル％酸素ガス／９２モル％フッ素ガスでポリテトラフルオロエチレンの燃焼開始温度は１４０℃に低下した。
【００２７】
同様に、フッ素系ゴムのフッ化ビニリデン系ゴム（バイトン（商標））も、ポリテトラフルオロエチレンと同様に、フッ素ガス中の酸素ガス濃度が増加することによって、燃焼温度が低下してしまうことが実験により明らかとなった。非フッ素系のゴム（ネオプレン（商標）、天然ゴム等）は、１００％フッ素ガスとの燃焼開始温度が元々低いが、フッ素ガスに酸素ガスが混入することで、更に燃焼開始温度は低下する。
【００２８】
このように、フッ素ガスに酸素ガスが混ざっている場合には、ポリテトラフルオロエチレンなどの樹脂への影響が、より低温で始まることを、本発明者らは見出した。フッ素ガスと酸素ガスを混合することで支燃性（酸化力）が増加するメカニズムは不明である。しかしながら、ＫＦ・２ＨＦ溶融塩でのフッ素電解温度は約９０℃であり、電解初期には、電解液中の水分のために酸素が多く発生する。このため、電極取り付け部に使用する樹脂素材に対しての影響も、大きくなると推測できる。
【００２９】
こうした事実をもとに、本発明者らは、特許文献１の場合を検証した。特許文献１では、ポリテトラフルオロエチレン等のシール材に対して、セラミック製のシール材で遮蔽して、フッ素ガスとシール材とがほとんど接触しないようにすることにより、シール部分のフッ素ガスによる浸食を抑制することが記述されている。こうした構造は通常の場合、好適な効果をもたらす。ただし、特許文献１の例で、不都合が生じるのは、電解の初めの時期（プレ電解）の時に、酸素が多く含まれたフッ素ガスが、ポリテトラフルオロエチレン等の素材に接触する時である。フッ素ガスとシール材との接触面積が非常に小さいため、フッ素ガスに対する漏洩防止の効果を得ることのできる特許文献１の構造であるが、酸素ガスを含むフッ素ガスの場合には、十分な効果を発揮しない場合がある。すなわち、複数個の陽極を有するフッ素電解槽においては、特許文献１の構造では、陽極取り付け部のいくつかで、ガスの漏れが発生する場合があった。酸素ガスを含むフッ素ガスが、より低温で、ポリテトラフルオロエチレン等の樹脂材に膨潤変形などの好ましくない影響を与えるためと考えられる。すなわち、フッ素ガス中の酸素ガスの存在により、樹脂製のシール材が膨潤するため、シール補強材に応力が発生し、シール補強材が破壊しやすくなってしまうことが推測される。さらに、場合によってはシール補強材が崩落し、フッ素樹脂製のシール材がむき出しになってしまうことも推測される。このように、酸素ガスを含むフッ素ガスにより、結果として樹脂製シール材が侵食される、ということが起こっていると推測される。
【００３０】
一方、特許文献２の場合には、ポリテトラフルオロエチレンのフッ素ガスとの耐性を向上させるために、ポリテトラフルオロエチレンにフッ化カルシウムを含有させたシール構造が提案されている。しかしながら、ポリテトラフルオロエチレンにフッ化カルシウムを含ませても、フッ素ガスに酸素ガスが含まれた状態であれば、電解温度においても燃焼反応が進行してしまう可能性がある。このため、シール構造としては十分な効果を示さない場合がある。
【００３１】
電解液中に水分が含まれることを避けるために、水分の除去などの色々な手段を講じることが理想である。しかしながら、こうした対策は経済的な面での負担の増加を意味する。このため、水分を含む電解液での電解であっても、安定した性能を示す、フッ素電解槽陽極取り付け部の構造が必要であった。
【００３２】
本発明者らは、この課題を解決すべく鋭意検討した。この結果、フッ素電解槽の陽極取り付け部の支持部において、電解液槽本体及び陽極で発生する酸素ガスを含むフッ素ガスと接触する部位にセラミック製の第１パッキンが装着され、該第１パッキンに隣接して装着される樹脂製の第２パッキンを有する場合に、意外にも、第１パッキンと陽極支持部及び外装部との接触部分の隙間が０．１ｍｍ以上１．０ｍｍ以下、好ましくは０．２ｍｍ以上０．８ｍｍ以下になるようにすることにより、上記の課題を解決できる、つまり第１パッキンの欠損やフッ素ガスの漏れを防止できることを見出し、本発明を完成するに至った。
【００３３】
［フッ素電解槽陽極取り付け部、フッ素電解槽の構成］
図１は、本発明の一実施形態に係るフッ素電解槽１０の概略断面図である。フッ素電解槽１０は、電気分解の原料である電解液１１（ＫＦ・２ＨＦ溶融塩等）が収容される電解液槽１２、電気分解によってフッ素が発生する陽極本体１３、陽極本体１３に対して電気分解用の電流を流す陽極支持部１４、陽極本体１３を陽極支持部１４に締め付ける陽極本体締付部１５、陽極支持部１４を支えるためのフッ素電解槽陽極取り付け部１６を備えている。
【００３４】
電解液槽１２としては、任意のサイズを用いることができ、例えば、電解液１１が５００〜８００Ｌ程度を収容可能な大きさ、例えば幅約２〜３ｍ、奥行き約１ｍ、高さ約０．８ｍ程度の液槽を用いることができる。電解液槽１２の構成材料としては、例えば、モネルもしくは鉄鋼（カーボンスチール；ＣＳ）等を挙げることができる。
【００３５】
陽極支持部（陽極ポスト）１４は、好ましくは円筒状を有し、その長手方向に垂直な断面の直径が約１５ｍｍ以上３５ｍｍ以下であることが好ましい。陽極支持部１４の構成材料は必要に応じて選択できるが、例えば銅、モネル、ニッケル、鉄鋼等を挙げることができる。
【００３６】
陽極本体１３は必要に応じて選択できるが、例えば、３０ｃｍ×５０ｃｍ×７ｃｍ程度の炭素材料等からなる、炭素電極等が好ましく用いられる。一般的には、１つのフッ素電解槽１０に、約１６〜２４枚の炭素電極が取り付けられる。取り付ける枚数については、電解槽１０の大きさに応じて調整する。図１では、２枚の炭素電極が取り付けられている場合について例示しているが、その他の数、例えば、１６枚〜２４枚の炭素電極を取り付けることができる。また、締付部、取付部及び支持部と複数の陽極とを合わせて、陽極アッセンブリーを構成することも可能である。
【００３７】
例えば、電解液槽１２の中に、好ましい量の好ましい電解液、例えば、約１．５ｔのＫＦ・２ＨＦである電解液１１を入れ、好ましい電解温度と電流値で、例えば電解温度７０〜９０℃、電流値５００〜７０００Ａで、電気分解を行ってフッ素ガスおよび水素ガスを発生させ、フッ化水素を随時供給することによって、フッ素を連続的に製造することができる。フッ素電解槽１０には、フッ素を発生させる炭素電極を支持するためのフッ素電解槽陽極取り付け部１６を、複数箇所に備えることができる。電解温度は、好ましくは７０〜１００℃であり、より好ましくは８０〜９０℃である。電流値は、好ましくは７００〜６０００Ａであり、より好ましくは１０００〜５０００Ａである。
【００３８】
図２Ａと図２Ｂは、図１のフッ素電解槽陽極取り付け部１６の断面を拡大した図である。フッ素電解槽陽極取り付け部１６は、円筒状の陽極支持部１４の側壁を囲み、その長手方向Ｄに沿って積み重ねられた環状（リング状）の複数のパッキン１７〜１９と、複数のパッキン１７〜１９の外周を囲む円筒状の外装部２３と、複数のパッキン１７〜１９および外装部２３を、陽極支持部１４に対して締め付ける環状の締付部２４と、を有している。また、陽極支持部１４をより強く固定するため、さらに陽極支持部１４を直接締め付ける環状の締付部２５が取り付けられていることが好ましい。環状の締付部２５は、ストッパーとなって、陽極支持部１４が長手方向Ｄに沿って滑り落ちるのを防ぐ機能を有している。
【００３９】
複数のパッキンのうち、長手方向Ｄの電解液槽側の端（図２Ａでは最下端）に位置する第１パッキン１７は、約１００℃近辺以下での常圧のフッ素と酸素の混合ガス中で、燃焼反応を起こさず、かつ絶縁性を有する、セラミック材によって構成されている。そのような材料としては、例えば、アルミナ、フッ化カルシウム、フッ化カリウム、イットリアまたはジルコニア等から選ばれる、１種または２種以上のセラミック材を挙げることができる。第１パッキン１７のヤング率は、１００ＧＰａ以上５００Ｇｐａ以下であることが好ましい。
第１パッキン１７のビッカース硬さは、５以上３０以下であることが好ましい。
【００４０】
第１パッキン１７の厚みは、シールに及ぼす影響、及び素材の耐久性等に応じて、適宜設計される。第１パッキン１７の厚みは、好ましくは第２パッキン１８の内径の０．２倍〜１．５倍であり、より好ましくは０．３倍〜１．０倍である。０．２倍以上であると素材の耐久性に問題が生じる（割れやすくなる）ことがないため好ましい。１．５倍以下であるとパッキンの製造費用が高くならず、経済的な観点から好ましい。第２パッキン１８の厚みは、シールに及ぼす影響、及び素材の耐久性等に応じて、適宜設計される。第２パッキン１８の厚みは、好ましくは１．０ｍｍ〜１０ｍｍであり、より好ましくは２．０ｍｍ〜６．０ｍｍである。
【００４１】
複数のパッキンのうち、長手方向Ｄにおいて第１パッキン１７に隣接する第２パッキン１８は、絶縁体であり、１００℃以下であればフッ素と反応を起こしにくい樹脂材料によって構成されている。そのような材料としては、例えば、ポリテトラフルオロエチレン、テトラフルオロエチレン・パーフルオロアルキルビニルエーテル共重合体、テトラフルオロエチレン・ヘキサフルオロプロピレン共重合体、テトラフルオロエチレン・エチレン共重合体、ポリビニリデンフルオライド、ポリクロロトリフルオロエチレン、クロロトリフルオエチレン・エチレン共重合体、フッ素ゴム、あるいはポリテトラフルオロエチレンにフッ化カルシウムを練り込んだもの等からなる群から選ばれる、少なくとも１種類以上の樹脂を挙げることができる。特にポリテトラフルオロエチレンが好ましい。これらの第２パッキンは、１種類あるいは２種類以上を組み合わせて用いてもよい。
【００４２】
第２パッキン１８の厚さは、１ｍｍ以上１０ｍｍ以下であれば好ましく、２ｍｍ以上６ｍｍ以下であればより好ましく、５ｍｍ程度であればさらに好ましい。第２パッキン１７のヤング率は、０．０１ＧＰａ以上２Ｇｐａ以下であることが好ましい。第２パッキン１８の数は任意に選択でき、例えば１〜２個や、１〜５    個などが例として挙げられる。
【００４３】
複数のパッキンのうち、第１パッキン１７および第２パッキン１８以外の複数の第３パッキン１９は、絶縁性および可撓性を有していればよい。例えば第３パッキン１９は、バイトン（商標）（フッ素ゴム）、天然ゴム、及びネオプレン（商標）ゴム等で構成されることが好ましい。また、それぞれが１ｍｍ以上の厚みを有し、複数枚の合計で、さらに第２パッキンの３〜４倍程度の厚みを有していることが好ましい。
【００４４】
複数のパッキンのうち、他の一端（図２Ａでは最上端）に位置する第３パッキン１９の上には、さらに、環状のスリーブベースワッシャー２０、絶縁スリーブ２１、金属スリーブ２２が、陽極支持部１４と中心軸を略一致させて積層されている。具体的には、第３パッキン１９の他の一端側（図２Ａでは最上端）に、スリーブベースワッシャー２０が積層される。スリーブベースワッシャー２０上に、絶縁スリーブ２１および金属スリーブ２２とが、図に示すように積層される。さらに、それらの上に、締付部２４を介して、２つ目のスリーブベースワッシャー２０が積層されている。
【００４５】
絶縁スリーブ（ベークライトスリーブ）２１は、陽極支持体１４と金属スリーブ２２とを電気的に絶縁するための部材であり、陽極支持体１４と金属スリーブ２２の間に配置されている。絶縁スリーブ２１の厚さ（長さ）は、金属スリーブ２２より大きいことが好ましい。例えば、金属スリーブ２２の厚さが２０ｍｍのときは、絶縁スリーブ２１の厚さは、金属スリーブより２ｍｍ大きい２２ｍｍ程度であればより好ましい。絶縁スリーブ２１は、一体の部材であってもよいし、複数の部材を組み合わせた複合部材であってもよい。絶縁スリーブ２１と金属スリーブ２２との間には、隙間があってもよい。絶縁スリーブ２１の構成材料は任意に選択でき、例えばテフロンチューブ、塩化ビニル、フェノール樹脂等が挙げられる。
【００４６】
金属スリーブ（スチールスリーブ）２２は、締付部２４とともに下層側のパッキン等を抑えつけるための部材である。金属スリーブ２２の寸法に関して、特に制限はない。金属スリーブ２１は、一体の部材であってもよいし、複数の部材を組み合わせた複合部材であってもよい。金属スリーブ２２の構成材料は任意に選択でき、例えばステンレス鋼（ＳＵＳ）、炭素鋼（ＣＳ）等の所定の硬度を有する鉄材が挙げられる。
【００４７】
スリーブベースワッシャー２０は、硬めの樹脂で構成される絶縁性部材である。スリーブベースワッシャー２０の厚さは、強度を得る観点から、３ｍｍ以上であることが好ましい。スリーブベースワッシャー２０の構成材料は任意に選択でき、例えばテフロン（登録商標）、木材、フェノール樹脂等が挙げられる。
【００４８】
第１パッキン１７の、及び第１パッキン１７上の各部材の、各層の位置への取り付け前の、内径寸法・外径寸法の一例について、表１に示す。ここでは、第２パッキンとしてＰＴＦＥ（ポリテトラフルオロエチレン）を用いた場合、第３パッキンとしてネオプレン（商標）を用いた場合について例示している。また、この例においては、これらが取り付けられるべき、陽極支持部の外径は２０ｍｍ、外装部の内径は４０．５ｍｍである。
【００４９】
【表１】
2019004208.tif 000003
【００５０】
外装部の内径は、任意に選択できるが、好ましくは陽極支持部の外径の１．５倍〜２．５倍であり、より好ましくは１．８倍から２．２倍である。１．５倍以上であると、パッキンの幅が狭くなることがなく、陽極支持部１４と外装部２３との距離が短くならず、この隙間に電解液が付着して絶縁性能が低下することがないので好ましい。２．５倍以下であると、パッキンとパッキン座２３ａとの接触面積が大きくなりすぎず、気密性能を保つために非常に大きなトルクで締め付けるなどの必要がなく、ネジ山が破損せず好ましい。
【００５１】
パッキン座２３ａの幅、すなわち、第１パッキンがドーナッツ型をしている場合には、第１パッキンの底面のうち、外装部２３と接触する部分の幅は、好ましくは第２パッキンの外径と内径の差の値の１／２の０．１倍〜０．８倍であり、より好ましくは０．４倍〜０．６倍である。
０．１倍以上であると、パッキン座２３ａの幅が狭すぎることがなく、シール性能が悪化せず好ましい。また、０．８倍以下であると、外装部２３と陽極支持部１４との距離が近くなりすぎることがなく、この隙間に電解液が付着して絶縁性能を低下させることがなく、好ましい。
【００５２】
外装部２３の材料は任意に選択できるが、例えば炭素鋼を挙げることができる。外装部２３の外壁面にはナット（締付部）２４が螺合されており、回転させることによって、陽極支持部の長手方向Ｄに沿って前記ナットが移動できるように、取り付けられている。金属スリーブの頂部２２ａ側からこのナット２４で締め付けることにより、金属スリーブ２２、スリーブベースワッシャー２０、第３パッキン１９、第２パッキン１８が、厚み方向に順々に圧縮されるとともに、厚み方向に垂直な径方向に膨張する。その結果として、第３パッキン１９と陽極支持部１４、第３パッキン１９と外装部２３との間に隙間がなくなり、気密が取れる構造となる。
【００５３】
電解液槽１２と外装部２３とは電気的に導通している。しかしながら、電解液槽１２と外装部２３と、陽極支持部１４、陽極本体１３とは、スリーブベースワッシャー２０、絶縁スリーブ２１、第１パッキン１７、第２パッキン１８、第３パッキン１９を介して、絶縁されている。
【００５４】
図２Ｂは、図２Ａのフッ素電解槽陽極取り付け部１６を、Ａ−Ａ’線を通る面で切断した場合の断面を、拡大した図である。第１パッキンの内径１７ｒは、陽極支持部の外径１４Ｒより０．２ｍｍ〜１．０ｍｍ（好ましくは０．４ｍｍ〜０．８ｍｍ）だけ大きい。また、第１パッキンの外径１７Ｒは、外装部の内径２３ｒより０．２ｍｍ〜１．０ｍｍ（好ましくは０．４ｍｍ〜０．８ｍｍ）だけ小さい。
【００５５】
さらに、陽極支持部１４と外装部２３の中心軸は、０．１ｍｍ以下の範囲で略一致するように構成されている。３つの中心軸の偏心度合は、可能な限り小さくすることが好ましい。例えば、陽極支持部１４と第１パッキン１７の間、第１パッキン１７と外装部２３の間に、後で引き抜くことができる詰め物（金属細線等）を、取り付け時のスペーサーとして挿入することにより、陽極支持部１４および外装部２３の中心軸と第１パッキン１７の中心軸との偏心度合いを小さくすることができる。また、第１パッキン１７を支持するパッキン座の表面２３ａに、陽極支持部１４側が凹むように段差を設け、凹み部分に第１パッキン１７を載置することによっても、同様に偏心度合いを小さくすることができる。
【００５６】
つまり、陽極支持部１４の外壁と第１パッキン１７の内壁との距離ｄ１の最大値、第１パッキン１７の外壁と外装部２３の内壁との距離ｄ２の最大値のいずれも０．２ｍｍ以上１．０ｍｍ以下、好ましくは０．４ｍｍ以上０．８ｍｍ以下となっている。
【００５７】
それぞれの距離ｄ１、ｄ２の最大値が０．２ｍｍ以上であれば、電解初期に発生した酸素ガスを含むフッ素ガスにより、第２パッキン１８がその厚み方向に膨張した場合でも、膨張によって第１パッキン１７に発生する応力上昇を抑え、第１パッキンの応力割れを防止することができる。
【００５８】
また、距離ｄ１、ｄ２の最大値が１．０ｍｍ以下の範囲内である場合には、当該混合ガスと第２パッキンによる燃焼反応が起きにくいため、火炎は発生せず、第２パッキンの焼損を防ぐことができる。そして、この上限値は、当該混合ガスの消炎距離に対応すると推定される。
【００５９】
以上のように、本実施形態に係るフッ素電解槽陽極の取り付け部は、フッ素電解槽に装着して用いることにより、電解初期に発生するフッ素ガスによる第１パッキンの破損、第２パッキンの焼損の発生を防ぎ、フッ素の陽極室外への漏洩を十分に防止することができ、電解初期から、長期間安定して電気分解によるフッ素ガスの製造を行うことができる。
【実施例】
【００６０】
以下に実施例及び比較例を用いて本発明をさらに詳しく説明する。なお、本発明は、以下の実施例に限定されるものではなく、その要旨を変更しない範囲で適宜変更して実施することができる。【００６１】
（比較例１）
図１や図２Ａや図２Ｂに示した上記実施形態とほぼ同様に、フッ素電解槽陽極取り付け部を用意した。具体的には、パッキン構造部の一番下の部分が電気分解により発生したフッ素ガスと酸素ガスの混合ガスに接触する部分に、第１パッキンを設置し、その上部に、電極を保持するための構造として、第２パッキン、第３パッキン（ネオプレンゴム）、スリーブベースワッシャー（ベークライト）、金属スリーブ、絶縁スリーブを設置した、フッ素電解槽陽極取り付け部を用意した。
この取り付け部を、フッ素電解槽に取り付け、フッ素ガスの製造を行った。第１パッキン１７としてアルミナ製のパッキンを用い、第２パッキンとしてポリテトラフルオロエチレン製のパッキンを用いた。【００６２】
本例は、第１パッキンとその周辺部材とのサイズの違いに関して、上記実施形態とは次の点で異なっている。すなわち、第１パッキン、第２パッキンについては、それぞれの中心軸同士を揃えたときに、第１パッキンの内径を第２パッキンの内径より０．１ｍｍ大きく、かつ第１パッキンの外径を第２パッキンの外径より０．１ｍｍ小さくなるように選択した。そして、第１パッキンの内径は陽極支持部の外径よりも０．１ｍｍ大きく、第１パッキンの外径は外装部内径より０．１ｍｍ小さくした。したがって、第１パッキンの内壁と陽極支持部の外壁との距離ｄ１の最大値、第１パッキンの外壁と外装部の内壁との距離ｄ２の最大値は、いずれも０．１ｍｍとなった。【００６３】
４８個の陽極取り付け部を備えた電解槽を用いた。各陽極取付け部を締め付け、電極に装着した。この電解槽に、水分を約０．５ｗｔ％含む約１．５ｔのＫＦ・２ＨＦ溶融塩を収容し、そこにフッ化水素を随時供給しながら、通電による電解を、電解温度９０℃で行った。この通電は、電流の大きさを約１０００Ａから徐々増加させ、５０００Ａになるまで行い、トータルで流れる電荷量を１００ＫＡＨ（キロアンペア時間）とした。【００６４】
電解中に発生する陽極ガスは、フッ素ガスと酸素ガスの混合ガスであった。通電を停止し、電解槽を解体して陽極取り付け部を確認したところ、アルミナセラミックからなる第１パッキンが２４箇所で破損していた。その２４個所のうち、欠損部ができているフッ素電解槽陽極取り付け部が２個所あり、その第２パッキンのうち、その欠損部を介してフッ素ガスと酸素ガスの混合ガスと接触した部分が、焼損していた。【００６５】
（比較例２）
本例では、第１パッキンの内径は陽極支持部の外径よりも２．０ｍｍ大きく、第１パッキンの外径は外装部内径より２．０ｍｍ小さくした。それ以外については比較例１と同様の構成のフッ素電解槽陽極取り付け部を、フッ素電解槽に取り付け、フッ素ガスの製造を行った。【００６６】
電流の大きさを約１０００Ａから徐々増加させ、４０００Ａになるまで通電による電解を行った。トータルで流れた電荷量が７０ＫＡＨ（キロアンペア時間）となったところで、陽極取り付け部の１個所からフッ素ガスが漏洩した。【００６７】
この段階で通電を停止し、フッ素電解槽を解体して陽極取り付け部の状態を確認した。その結果、全ての陽極取り付け部において、第１パッキン（アルミナセラミック）は破損していなかった。ただし、一部の陽極取り付け部では、第１パッキンにおいて、フッ素ガスと酸素ガスの混合ガスと接触した隙間の部分（内壁部分）を起点として、第２パッキン（ポリテトラフルオロエチレン）に大きな焼損が確認された。フッ素ガスの漏洩は、この焼損した部分を介して発生したと推測される。【００６８】
（実施例１）
本例では、第１パッキンの内径は陽極支持部の外径よりも０．６ｍｍ大きく、第１パッキンの外径は外装部内径より０．６ｍｍ小さくした。それ以外については比較例１と同様の構成のフッ素電解槽陽極取り付け部を、フッ素電解槽に取り付け、フッ素ガスの製造を行った。【００６９】
比較例１、２と同様の手順で、通電による電解を行った。すなわち、電流の大きさを約１０００Ａから徐々増加させ、５０００Ａになるまで通電を行い、トータルで流れる電荷量が１００ＫＡＨ（キロアンペア時間）とした。【００７０】
通電を停止し、フッ素電解槽を解体して陽極取り付け部の状態を確認した。その結果、全ての陽極取り付け部の第１パッキン、第２パッキンは、いずれも装着時の状態のままであり、欠損は見られなかった。【００７１】
（実施例２）
本例では、第１パッキンの内径は陽極支持部の外径よりも１．０ｍｍ大きく、第１パッキンの外径は外装部内径より１．０ｍｍ小さくした。それ以外については比較例１と同様の構成のフッ素電解槽陽極取り付け部を、フッ素電解槽に取り付け、フッ素ガスの製造を行った。【００７２】
電流の大きさを約１０００Ａから徐々増加させ、５０００Ａになるまで通電による電解を行った。トータルで流れた電荷量が１００ＫＡＨ（キロアンペア時間）となった段階で、さらに電流を流し、電荷量が３００００ＫＡＨとなるまで通電を行った。【００７３】
通電を停止し、フッ素電解槽を解体して陽極取り付け部の状態を確認した。その結果、全ての陽極取り付け部の第１パッキン、第２パッキンは、いずれも装着時の状態のままであり、欠損は見られなかった。【００７４】
実施例１、２は、いずれも２つの距離ｄ１、ｄ２の最大値が０．２ｍｍ以上であった。このため、電解初期に発生した酸素ガスを含むフッ素ガスにより、第２パッキンがその厚み方向に膨張した場合でも、膨張による圧力が直接第１パッキンに作用するのを防ぎ、第１パッキンの応力割れを防止することができているものと推測される。【００７５】
また、実施例１、２では、いずれも２つの距離ｄ１、ｄ２の最大値が１．０ｍｍ以下であった。このため、前記幅は、酸素ガスを含むフッ素ガスの消炎距離より短く、当該混合ガスと第２パッキンによる燃焼反応が起きないため、火炎は発生せず、第２パッキンの焼損を防ぐことができていると推測される。
【産業上の利用可能性】
【００７６】
本発明は、電気分解してフッ素を製造する過程において、製造装置からのフッ素の漏えいを防止する技術として、広く活用することができる。
【符号の説明】
【００７７】
１０・・・フッ素電解槽
１１・・・電解液
１２・・・電解液槽
１３・・・陽極本体
１４・・・陽極支持部
１４Ｒ・・・陽極支持部の外径
１５・・・陽極本体締付部
１６・・・フッ素電解槽陽極取り付け部
１７・・・第１パッキン
１７Ｒ・・・第１パッキンの外径
１７ｒ・・・第１パッキンの内径
１８・・・第２パッキン
１９・・・第３パッキン
２０・・・スリーブベースワッシャー
２１・・・絶縁スリーブ
２２・・・金属スリーブ
２２ａ・・・金属スリーブの頂部
２３・・・外装部
２３ａ・・・パッキン座の表面
２３ｒ・・・外装部の内径
２４・・・締付部（ナット）
２５・・・締付部
Ｄ・・・長手方向
ｄ１・・・第１パッキンと陽極支持部との距離
ｄ２・・・第１パッキンと外装部との距離
【図１】
2019004208.tif 000004
【図２Ａ】
2019004208.tif 000005
【図２Ｂ】
2019004208.tif 000006
【国際調査報告】
2019004208.tif 000007
2019004208.tif 000008
2019004208.tif 000009